(57)【要約】  ＬＥＤシステムは、揮発性有機化合物（ＶＯＣ）の存在に対して敏感な一つ以上の素子を含む密封内部空間を備え、その内部空間内に、少なくとも二種の異なるゼオライトの組み合わせを備えるＶＯＣ除去用ゲッター組成物が存在する。【特許請求の範囲】
【請求項１】
ゼオライト物質組み合わせを備える揮発性有機化合物除去用ゲッター組成物を含む密封内部空間を備えるＬＥＤシステムであって、前記ゼオライト物質組み合わせの一成分がＭＦＩ（モルデナイトフレームワークインバーテッド）とフォージャサイト１３Ｘとモルデナイトとのうち一種以上から選択され、前記ゼオライト物質組み合わせがＬＴＡ（リンデタイプＡ）ゼオライトを含み、前記ＬＴＡゼオライトが４質量％から２５質量％の量で含まれていることを特徴とするＬＥＤシステム。
【請求項２】
前記揮発性有機化合物除去用ゲッター組成物中の複数種のゼオライトの量が式
（ＭＦＩ）ｘ＋（フォージャサイト１３Ｘ）ｙ＋（モルデナイト）ｚ＋（ＬＴＡ）ｄ
によって与えられ、
ｘ、ｙ、ｚ、ｄが前記揮発性有機化合物除去用ゲッター組成物中のゼオライト種の質量％であり、
ｘが０から８０であり、
ｙが０から９０であり、
ｚが０から６０であり、
ｄが４から２５であり、
ｘ＋ｙ＋ｚ＋ｄが１００である、請求項１に記載のＬＥＤシステム。
【請求項３】
単位自由内部空間当たりの前記揮発性有機化合物除去用ゲッター組成物の量が０．０４ｍｇ／ｃｍ３から０．６０ｍｇ／ｃｍ３、好ましくは０．０６ｍｇ／ｃｍ３から０．４０ｍｇ／ｃｍ３である、請求項１又は２に記載のＬＥＤシステム。
【請求項４】
前記揮発性有機化合物除去用ゲッター組成物のゼオライトが、７００ｍ２／ｇよりも大きな表面積と、４オングストローム以上の細孔寸法とを有する、請求項１から３のいずれか一項に記載のＬＥＤシステム。
【請求項５】
前記揮発性有機化合物除去用ゲッター組成物がシラノール類及び／又はシロキサン類を除去する、請求項１から４のいずれか一項に記載のＬＥＤシステム。
【請求項６】
前記揮発性有機化合物除去用ゲッター組成物に加えて、揮発性有機化合物酸化化合物が前記密封内部空間内に存在する、請求項１から５のいずれか一項に記載のＬＥＤシステム。
【請求項７】
前記揮発性有機化合物酸化化合物が、ＭｇＯ２、ＭｇｘＺｎｙＯ２（ｘ＋ｙの和＝１）、ＣａＯ２、ＺｎＯ２、Ｌｉ２Ｏ２、Ｎａ２ＣＯ３：１．５Ｈ２Ｏ２、ＮａＢＯ３：ｎＨ２Ｏ、ＫＭｎＯ４、及びＣａ（ＭｎＯ４）２のうち一種以上から選択された酸素放出組成物である、請求項６に記載のＬＥＤシステム。
【請求項８】
前記揮発性有機化合物酸化化合物が、ＣｕＯ、ＺｎＯ、ＭｇＯ、Ｌｉ２Ｏ、ＴｉＯ２、ＭｎＯ２、及びＰｄＯのうち一種以上から選択され且つ揮発性有機化合物と直接反応する酸化物であるか又は該酸化物を含む、請求項６又は７に記載のＬＥＤシステム。
【請求項９】
単位自由内部空間当たりの前記揮発性有機化合物酸化化合物の量が０．０５ｍｇ／ｃｍ３から２．０ｍｇ／ｃｍ３、好ましくは０．１５ｍｇ／ｃｍ３から１．５０ｍｇ／ｃｍ３である、請求項６から８のいずれか一項に記載のＬＥＤシステム。
【請求項１０】
単位自由内部空間当たり０．０３ｍｇ／ｃｍ３から１．５ｍｇ／ｃｍ３の量のＣａＯが更に存在する、請求項６から９のいずれか一項に記載のＬＥＤシステム。
【請求項１１】
前記揮発性有機化合物除去用ゲッター組成物が、２００μｍ未満、好ましくは１００μｍ未満の平均粒子サイズを有する粉末である、請求項１から１０のいずれか一項に記載のＬＥＤシステム。
【請求項１２】
前記揮発性有機化合物除去用ゲッター組成物に加えて、水素放出組成物が前記密封内部空間内に存在する、請求項１から５のいずれか一項に記載のＬＥＤシステム。
【請求項１３】
前記水素放出組成物が、ＬｉＨ、ＮａＨ、ＭｇＨ２、ＣａＨ２、ＬｉＡｌＨ４、ＬｉＢＨ４、ＮａＡｌＨ４、ＴｉＨ２、ＺｒＨ４、ＹＨ２、ＺｒＣｒ（２−ｘ）ＭｎｘＨ２（ｘは０から２）、ＬａＮｉ（５−ｙ）ＡｌｙＨ（６＋ｚ）、ＬａＮｉ（５−ｙ）ＳｎｙＨ（６＋ｚ）（ｙは０から０．２５、ｚは０から０．５）、及びこれらの準化学量論的化合物から選択されている、請求項１２に記載のＬＥＤシステム。
【請求項１４】
前記水素放出組成物の量が単位自由内部空間当たり０．０５ｍｇ／ｃｍ３から１．０ｍｇ／ｃｍ３である、請求項１２又は１３に記載のＬＥＤシステム。
【請求項１５】
前記揮発性有機化合物除去用ゲッター組成物が粉末であり、
前記粉末が金属容器内に圧縮され、該金属容器が２０質量％から８０質量％の量の保持無機助剤を任意選択的に含み、該保持無機助剤が好ましくはＣｕ合金、Ｓｎ合金、カオリナイト粘土、及びモンモリロナイト粘土のうち一種以上から選択され、又は、
前記粉末が独立型ピル又はタブレットに圧縮され、該独立型ピル又はタブレットが２０質量％から８０質量％の量の保持無機助剤を任意選択的に含み、該保持無機助剤が好ましくはＣｕ合金、Ｓｎ合金、カオリナイト粘土、及びモンモリロナイト粘土のうち一種以上から選択され、又は、
前記粉末が無機マトリクスによって保持され、前記無機マトリクスの量が５０質量％よりも高く、好ましくは６０質量％から９０質量％であり、前記無機マトリクスが好ましくはＣｕ合金、Ｓｎ合金、カオリナイト粘土、及びモンモリロナイト粘土のうち一種以上から選択され、又は、
前記粉末がガス透過性ポリマーエンベロープ内に含まれ、前記ガス透過性ポリマーエンベロープが好ましくは高密度ポリエチレン（ＨＤＰＥ）、低密度ポリエチレン（ＬＤＰＥ）、ポリプロピレン（ＰＰ）、ポリスチレン（ＰＳ）、ポリエチレンテレフタレート（ＰＥＴ）、及びポリ塩化ビニル（ＰＶＣ）のうち一種以上で作製され、又は、
前記粉末が有機マトリクス中に分散し、該有機マトリクスが好ましくはポリエステルエポキシ樹脂、エポキシアクリル樹脂、アクリル樹脂、ポリウレタン樹脂、シロキサンマトリクス、シリコーングリース、ポリイミド、ポリアミド樹脂、及びシリコーン系樹脂から選択されている、請求項１から１４のいずれか一項に記載のＬＥＤシステム。
【請求項１６】
前記揮発性有機化合物除去用ゲッター組成物が、請求項６から９のいずれか一項に記載の揮発性有機化合物酸化化合物、又は請求項１２から１４のいずれか一項に記載の水素放出組成物と混合されている、請求項１５に記載のＬＥＤシステム。
【請求項１７】
発光デバイス又は光駆動デバイスである請求項１から１６のいずれか一項に記載のＬＥＤシステム。
【発明の詳細な説明】
【技術分野】
【０００１】
本発明は、揮発性有機化合物（ＶＯＣ，ｖｏｌａｔｉｌｅ  ｏｒｇａｎｉｃ  ｃｏｍｐｏｕｎｄ）除去用ゲッター組成物を含むＬＥＤシステムに係る。
【背景技術】
【０００２】
ＬＥＤは、電子と正孔の再結合を用いて光子を発生させる一部半導体物質の光学特性を利用する光電デバイスであることが知られている。所謂ｐｎ接合を得るための電子用のｎ型ドーパントを含む領域と正孔用のｐ型ドーパントを含む領域という二つの領域から電子と正孔が再結合領域に注入される。
【０００３】
ＬＥＤの発光は、半導体物質によって、及び／又は一種以上の発光物質（蛍光体（燐光体））によって定められ、それら各々は可視スペクトルの明確に定められた領域内で発光し、多様な色がそれら物質の適切な組み合わせによって得られる。例えば、赤色ＬＥＤと緑色ＬＥＤと青色ＬＥＤを組み合わせることによって白色光を得ることができ、また、単一の青色／ＵＶ  ＬＥＤを用いて、より長い波長で再発光する隣接の蛍光体（燐光体）を励起して、蛍光体（燐光体）を有する単一のＬＥＤが黄色等の適切な色スペクトルを呈するようにすることができ、また、黄色及び赤色がＬＥＤからの青色発光と組み合わさって、白色光を与える。
【０００４】
本質的に、ＬＥＤは半導体物質の薄いシート（「ダイ」と称されることが多い）で構成され、その薄いシートの上に蛍光体（燐光体）が分布し、薄いシートは、電力供給及び熱分散用の適切な構造体に接続される。
【０００５】
次いで、ダイがポリマー封止材によって保護されて、そのシステムはＬＥＤパッケージとしてよく知られている。
【０００６】
本発明の目的において、ＬＥＤシステムとの用語は、従来の基板に取り付けられポリマー樹脂で封止された単純なＬＥＤパッケージ、及び、ＬＥＤパッケージ及び追加の構成要素（ヒートシンク、反射体、拡散体、バルブ、外部エンベロープ等）で構成された照明デバイスとの両方を含むものである。
【０００７】
こうしたＬＥＤシステムの共通の特徴はその気密性であり、つまり、システムが外部環境に対する直接的な開口や経路を有さないことであるが、これは、本出願人の名義による特許文献１の開示とは異なる。
【０００８】
ＬＥＤシステムは、従来の光源よりも増強された発光及び長い寿命を有するが、封止物質及び／又は他の物質（接着剤（特にエポキシ系接着剤）、シーリング物質、フィラー、はんだペースト、残留溶媒、コーティング、ガスケット等）によって放出され得る揮発性有機汚染物質の存在による性能劣化及び顕著な信頼性の問題を有し得る。こうした内部汚染源に加えて、ＶＯＣは浸透によって外部環境からもＬＥＤシステム内に入り得る。
【０００９】
気密ＬＥＤシステムでは動作温度が比較的高くなり、最も一般的なシステム及び構成では、６０℃から１２０℃の範囲である。
【００１０】
こうした動作条件では、動作中に発生するＶＯＣがシステム内部にトラップされるか、その放出速度が非常に遅く、結果として、気密ＬＥＤシステム内に拡散して、封止材の変色や透明性の低下を生じさせ、光束に関する性能劣化や、色ずれをもたらす。
【００１１】
こうした問題を解消するため、ＬＥＤ製造業者はＶＯＣ放出物質の使用を最大限回避しようとしているが、これはＬＥＤシステムの設計及び製造における制約をもたらし、例えば、特定の種類のＰＣＢ（ｐｒｉｎｔｅｄ  ｃｉｒｃｕｉｔ  ｂｏａｒｄ，プリント回路板）を使用することによって製造が極めて高価になり得る。更に、ＬＥＤの寿命全体にわたってこうした物質の侵入及び放出を完全に回避することはできないので、在庫として保管されていて実際の使用前であっても徐々に劣化する。
【００１２】
ＶＯＣの悪影響及び劣化メカニズムについての更なる詳細は、非特許文献１に載っている。
【００１３】
特許文献２には、電子デバイスにおいてＶＯＣ汚染物質に対処するための解決策が記載されていて、脱酸素剤と共に使用される有害有機蒸気除去用の適切な物質としてのゼオライトの使用が記載されている。一方、特許文献３にも同様に、ＶＯＣ等の有害物質の除去用の適切な物質としてのゼオライトの使用が開示されている。また、特許文献４には、酸素、水及び他の汚染物質の除去用のゼオライトを含む集積ゲッターを備える密封ＬＥＤシステムが開示されているが、ＶＯＣについては特に言及されていない。
【００１４】
ＬＥＤシステム内部における最も一般的なＶＯＣ汚染物質は、トルエン、ベンゼン、キシレン、ヘプテン、ヘプタン、ドデカン、ウンデカン、これらのアルキル（例えば、メチル）誘導体、シラノール類及びこれらのアルキル誘導体、エーテル類、ケトン類、アルデヒド類、アミン類である。
【先行技術文献】
【特許文献】
【００１５】
【特許文献１】国際公開第２０１６／１８１２９３号
【特許文献２】米国特許出願公開第２００４／０１２７３５８号明細書
【特許文献３】国際公開第２０１６／１５４１５６号
【特許文献４】米国特許出願公開第２００５／０２３０６９１号明細書
【特許文献５】国際公開第２０１５／０５３７０６号
【特許文献６】欧州特許第１８５１７８３号明細書
【特許文献７】欧州特許第２４０８９４２号明細書
【特許文献８】米国特許第６１６９３６１号明細書
【特許文献９】国際公開第２００７／０６６３７２号
【特許文献１０】国際公開第２００８／１４８７８１号
【特許文献１１】欧州特許第１５９５９３０号明細書
【非特許文献】
【００１６】
【非特許文献１】Vossloh-Schwabe、“Chemical Incompatibilities affecting LEDS”、［online］、インターネット〈ＵＲＬ：  https://www.vossloh-schwabe.com/fileadmin/user_upload/Download/Produkte/Chemical_Incompatibility_EN.pdf〉
【発明の概要】
【課題を解決するための手段】
【００１７】
本発明の目的は、上記問題を解決して、ＬＥＤシステムにおけるＶＯＣ除去用の改善された解決策を提供することができるＬＥＤシステムを提供することであり、その第一態様において、ＬＥＤシステムは密封内部空間を備え、その内部空間内には揮発性有機化合物（ＶＯＣ）除去用ゲッター組成物が存在し、そのＶＯＣ除去用ゲッター組成物はゼオライト物質組み合わせを備え、そのゼオライト物質組み合わせの一成分は、ＭＦＩ（ｍｏｒｄｅｎｉｔｅ  ｆｒａｍｅｗｏｒｋ  ｉｎｖｅｒｔｅｄ，モルデナイトフレームワークインバーテッド）、フォージャサイト１３Ｘ、モルデナイトのうち一種以上から選択され、そのゼオライト物質組み合わせは、４質量％から２５質量％の量でＬＴＡ（Ｌｉｎｄｅ  ｔｙｐｅ  Ａ，リンデタイプＡ）ゼオライトを含む。
【発明を実施するための形態】
【００１８】
好ましくは、そのＶＯＣ除去用ゲッター組成物の複数種のゼオライト量は以下の式で与えられる：
（ＭＦＩ）ｘ＋（フォージャサイト１３Ｘ）ｙ＋（モルデナイト）ｚ＋（ＬＴＡ）ｄ
ここで、ｘ、ｙ、ｚ、ｄは、ＶＯＣ除去用ゲッター組成物中のゼオライト種の質量％であり、
・  ｘは０から８０であり、
・  ｙは０から９０であり、
・  ｚは０から６０であり、
・  ｄは４から２５であり、
・  ｘ＋ｙ＋ｚ＋ｄは１００である。
【００１９】
上記定義及び式は、ＬＥＤ内部空間内の他の化合物／物質の存在を除外するものではなく、従って、これらの範囲は、上記他の種類のゼオライトに対するＬＴＡゼオライトの質量比（本発明の目的及び効果のためにはその存在が必須である）と、ゼオライト物質組み合わせ中の他の種類のゼオライトの質量比を定めるものである点を強調しておくので理解されたい。
【００２０】
本発明者は、本発明に係るゲッター物質が、特許文献２に記載されているようなゼオライトの一般的使用よりもＶＯＣに対して高い容量を有することを見出した。
【００２１】
本発明の目的にとって、好ましくは、ゼオライトは、７００ｍ２／ｇよりも大きな表面積と、４オングストローム以上の細孔寸法とを有する。
【００２２】
ゼオライトの平均サイズは、好ましくは２００μｍ未満であり、更に好ましくは１００μｍ未満である。非球形粉末の場合、サイズとは、最大の粒子寸法のことを称し、その値が平均値の決定に用いられる。また、粒子の９０％が１μｍ以下のサイズを有する分布（Ｘ９０＜１μｍ）を有するゼオライトとして定義されるサブミクロン寸法のゼオライトが使用可能であるが、これに関する複雑性の増大と高いコストによって性能改善が相殺される。
【００２３】
単位自由内部空間当たりのゲッター組成物の量は、好ましくは０．０４ｍｇ／ｃｍ３から０．６０ｍｇ／ｃｍ３であり、より好ましくは０．０６ｍｇ／ｃｍ３から０．４０ｍｇ／ｃｍ３である。自由内部空間は、成分／物質が存在しない密封ＬＥＤシステムの内部空間、つまり、真空に保たれている又は適切なガスやガス混合物で充填されたＬＥＤシステムの部分として定義される。
【００２４】
特許文献５に記載されているように、本発明のゲッター解決策と共に使用して、ＶＯＣ酸化化合物をＬＥＤシステムに挿入することが有用となり得る。
【００２５】
適切な物質を用いてＶＯＣを酸化させるのに二つのメカニズムが利用可能である。一方の場合、ＶＯＣ酸化化合物が酸素分配剤であり、ＬＥＤシステム内の高温によってもＶＯＣが酸化する。この場合、好ましい酸素放出組成物は、ＭｇＯ２、ＭｇｘＺｎｙＯ２（ｘ＋ｙの和＝１）、ＣａＯ２、ＺｎＯ２、Ｌｉ２Ｏ２、Ｎａ２ＣＯ３：１．５Ｈ２Ｏ２、ＮａＢＯ３：ｎＨ２Ｏ、ＫＭｎＯ４、Ｃａ（ＭｎＯ４）２のうち一種以上から選択される。
【００２６】
他方のＶＯＣ酸化メカニズムは、物質自体の表面上でのＶＯＣの反応を促進する酸化物を使用するものである。この場合、好ましい酸化物質は、ＣｕＯ、ＺｎＯ、ＭｇＯ、Ｌｉ２Ｏ、ＴｉＯ２、ＭｎＯ２、ＰｄＯである。両場合において有用なＶＯＣ酸化化合物の量は、ＬＥＤシステムの単位自由内部空間当たり０．０５ｍｇ／ｃｍ３から２．０ｍｇ／ｃｍ３であり、好ましくは０．１５ｍｇ／ｃｍ３から１．５ｍｇ／ｃｍ３である。
【００２７】
追加の酸化化合物（酸素分配剤、又は表面反応メカニズムでの酸化物である）とのＶＯＣの反応は水を発生させるので、０．０３ｍｇ／ｃｍ３から１．５ｍｇ／ｃｍ３の有用な量のＣａＯも存在する。
【００２８】
代替実施形態では、本発明に係るゲッターシステムは、水素放出物質と共に用いられる。その水素放出物質は、単位自由内部空間当たり０．０５ｍｇ／ｃｍ３から１．０ｍｇ／ｃｍ３の量で存在し、好ましくはＬｉＨ、ＮａＨ、ＭｇＨ２、ＣａＨ２、ＬｉＡｌＨ４、ＬｉＢＨ４、ＮａＡｌＨ４、ＴｉＨ２、ＺｒＨ４、ＹＨ２、ＺｒＣｒ（２−ｘ）ＭｎｘＨ２（ｘは０から２）、ＬａＮｉ（５−ｙ）ＡｌｙＨ（６＋ｚ）、ＬａＮｉ（５−ｙ）ＳｎｙＨ（６＋ｚ）（ｙは０から０．２５、ｚは０から０．５）、及びこれらの準化学量論的化合物から選択される。
【００２９】
この種の解決策の利点は、水素放出物質から放出可能な水素の高熱伝導性の観点においてＬＥＤシステムの熱分散が改善される点である。また、この種の解決策は、ＶＯＣ酸化化合物が同時に存在することを除外する。ＶＯＣ酸化化合物と水素放出化合物という二つの解決策は、二つの異なる効果を達成するものであり、異なる状況において選択的に用いられる。即ち、第一の場合では、ＬＥＤシステムにおけるＶＯＣ発生／浸透の過渡性及び急増の可能性に対処するのに有用なＶＯＣ除去の相乗効果が存在し、一方、第二の解決策は熱伝導性を改善し、対処すべき想定されるＶＯＣ発生が一定であるか又は少なくとも特定の閾値未満である場合に最も有用に採用される。
【００３０】
これら両追加物質は任意選択的に存在するものであり、本発明に係るＬＥＤシステムの主な利点はＬＥＤシステムの内部空間内に存在するＶＯＣの効果的な除去を保証して、変色及び透明性の低下による照明性能劣化を防止する点であるので、本発明に係るＬＥＤシステムはＶＯＣ除去用ゲッター組成物のみを使用することができるものであることに留意されたい。
【００３１】
本発明に係るＬＥＤシステムに関する他の利点は、時間に対してＶＯＣが完全に存在しないことやＶＯＣ放出及びＶＯＣ浸透のメカニズムを気にせずに、用いられる物質を選択できることの自由度によって与えられるものであり、システムがより信頼性のあるものとなり、製造が簡単且つ安価になる。特に、一部のＬＥＤシステムでは、シラノール類やシロキサン類等の特定の化合物が、使用物質から放出され得て、その性能に悪影響を有し得る。
【００３２】
例えば、ＬＥＤレーザーパッケージ（レーザーダイオードパッケージとも称される）では、シロキサン類、例えば、揮発性メチルシロキサン類、ヘキサメチルジシロキサン、ヒドロキシトリメチルシラン、ヘキサメチルシクロトリシロキサン、オクタメチルシクロテトラシロキサン、デカメチルシクロペンタシロキサン、ドデカメチルシクロヘキサシロキサン、他の低分子量シロキサン類（１０００原子質量単位未満の分子量）等が望ましくなく、本発明のゲッター物質の採用が、汚染を低レベルに保つためのそれらの除去に有用である。
【００３３】
ゲッター物質の適切な構成は粉末状、例えば容器内で圧縮された粉末状である。このような構成の例は当業者には広く知られていて、例えば、本出願人の名義による特許文献６及び特許文献７に載っており、それらの教示は参照として本願に組み込まれる。代替実施形態では、ゲッター物質粉末を、２０質量％から８０質量％の有用な量の保持助剤として機能する無機物質と共に容器内で混合及び圧縮し得て、好ましくはその無機物質は、Ｃｕ合金、Ｓｎ合金、カオリナイト粘土、モンモリロナイト粘土のうち一種以上の物質から選択される。他の適切な幾何学的構成は特許文献８に記載されており、この場合、酸素分配解決策についてのみ言及されているが、そのような構成は本発明においても有用に採用可能である。
【００３４】
代わりに、ゲッター物質を独立型（又は自立型）の圧縮粉末状で使用することができる。この場合、好ましい形状はピル又はタブレット（錠剤）であり、この場合の更なる詳細は特許文献７に載っている。この構成の代替実施形態では、５０質量％よりも多い量、好ましくは６０質量％から９０質量％の量で存在する無機マトリクスによってゲッター粉末が保持される。好ましくは、保持マトリクス用の適切な無機物質は、Ｃｕ合金、Ｓｎ合金、カオリナイト粘土、モンモリロナイト粘土のうち一種以上から選択される。
【００３５】
ゲッター物質用の他の好ましい構成は、適切なポリマーマトリクス中に分散した粉末状、又はガス透過性ポリマーエンベロープ中に含まれた粉末状である。好ましいマトリクス及びポリマーエンベロープ物質は、高密度ポリエチレン（ＨＤＰＥ，ｈｉｇｈ  ｄｅｎｓｉｔｙ  ｐｏｌｙｅｔｈｙｌｅｎｅ）、低密度ポリエチレン（ＬＤＰＥ，ｌｏｗ  ｄｅｎｓｉｔｙ  ｐｏｌｙｅｔｈｙｌｅｎｅ）、ポリプロピレン（ＰＰ，ｐｏｌｙｐｒｏｐｙｌｅｎｅ）、ポリスチレン（ＰＳ，ｐｏｌｙｓｔｙｒｅｎｅ）、ポリエチレンテレフタレート（ＰＥＴ，ｐｏｌｙｅｔｈｙｌｅｎｅ  ｔｅｒｅｐｈｔｈａｌａｔｅ）、ポリ塩化ビニル（ＰＶＣ，ｐｏｌｙｖｉｎｙｌ  ｃｈｌｏｒｉｄｅ）から選択される。ゲッター物質構成用のこの種の解決策は既知であり、例えば、本出願人の名義による特許文献９及び特許文献１０に記載されている。
【００３６】
代わりに、活性組成物を適切な支持片、好ましくは金属片上に適用することができる。好ましい実施形態では、本出願人の名義による特許文献１１に記載されているように、活性組成物は、ポリマーマトリクス、例えばポリエステルエポキシ樹脂、エポキシアクリル樹脂、アクリル樹脂、ポリウレタン樹脂、シロキサンマトリクス、シリコーングリース、ポリイミド、ポリイミド樹脂、好ましくはシリコーン系樹脂中に分散され、支持体上に堆積及び接着される。
【００３７】
一般的に言って、本発明は、粉末が使用されることを想定しているが、適切な化学剤（バインダー）によって、又は適切な硬化処理、例えば焼結等の熱処理によって、適切に分散及び結合させることでも有利に使用可能である。
【００３８】
任意選択的で相互排他的なＶＯＣ酸化化合物又はＨ２分配物質が本発明に係るＬＥＤシステム内に存在している場合、そうした化合物や物質をゲッター組成物と混合することができるし、又は、ＬＥＤシステムの異なる部分／領域に別々に配置することができる。
【００３９】
本発明は特定のＬＥＤシステムに限定されるものではなく、特に、本発明に係るＬＥＤシステムデバイスは主に二種類あり、一つ目はランプ等の発光デバイスであり、二つ目は、レーザーダイオードシステム及びパッケージ等の光駆動デバイスである。
【００４０】
以下の非限定的な例を参照して本発明を更に例示するが、その例では、表１に詳述されている組成の圧縮粉末混合物を含む金属リングのサンプルのトルエン吸着の相対的性能を評価していて、本発明に従って作製されたサンプルＳ１（（ＭＦＩ）２０＋（フォージャサイト１３Ｘ）４５＋（モルデナイト）２０＋（ＬＴＡ）１５）を基準として用いる。
【００４１】
１ｍｂａｒの一定圧力で室温に保たれたトルエンに対する吸着容量をマイクロバランス（微量天秤）によって測定して、特性評価試験を行ったが、この試験は、本発明に含まれるサンプル（Ｓ１〜Ｓ３）と本発明に含まれない三つの比較例（Ｃ１〜Ｃ３）に対して行われた。
【００４２】
【表１】
2019508893.tif 000002
【００４３】
表１において、匹敵との用語は、基準Ｓ１に対して容量の差が±７．５％であることを示し、劣るとの用語は、Ｓ１に対して１０％から３０％低い容量を示し、かなり劣るとの用語は、Ｓ１に対して３０％以上低い容量を示す。
【００４４】
本発明に係る組成物Ｓ１〜Ｓ３が匹敵する容量を有する一方で、三つ全ての比較例Ｃ１〜Ｃ３は、本発明の範囲外の質量％のＬＴＡゼオライトを有し、Ｃ１及びＣ３では多く、Ｃ２では少なく、全体的なトルエン除去容量に関して性能が劣る。
【手続補正書】
【提出日】平成30年8月21日(2018.8.21)
【手続補正１】
【補正対象書類名】明細書
【補正対象項目名】００１７
【補正方法】変更
【補正の内容】
【００１７】
本発明の目的は、上記問題を解決して、ＬＥＤシステムにおけるＶＯＣ除去用の改善された解決策を提供することができるＬＥＤシステムを提供することであり、その第一態様において、ＬＥＤシステムは密封内部空間を備え、その内部空間内には酸素放出組成物と、揮発性有機化合物（ＶＯＣ）除去用ゲッター組成物が存在し、そのＶＯＣ除去用ゲッター組成物はゼオライト物質組み合わせを備え、そのゼオライト物質組み合わせの一成分は、ＭＦＩ（ｍｏｒｄｅｎｉｔｅ  ｆｒａｍｅｗｏｒｋ  ｉｎｖｅｒｔｅｄ，モルデナイトフレームワークインバーテッド）、フォージャサイト１３Ｘ、モルデナイトのうち一種以上から選択され、そのゼオライト物質組み合わせは、４質量％から２５質量％の量でＬＴＡ（Ｌｉｎｄｅ  ｔｙｐｅ  Ａ，リンデタイプＡ）ゼオライトを含む。
【手続補正２】
【補正対象書類名】明細書
【補正対象項目名】００３０
【補正方法】変更
【補正の内容】
【００３０】
これら両追加物質は任意選択的に存在するものであり、本発明に係るＬＥＤシステムの主な利点はＬＥＤシステムの内部空間内に存在するＶＯＣの効果的な除去を保証して、変色及び透明性の低下による照明性能劣化を防止する点であるので、本発明に係るＬＥＤシステムはＶＯＣ除去用ゲッター組成物に加えて、それら追加物質のうち一方のみを使用するものであることに留意されたい。
【手続補正３】
【補正対象書類名】明細書
【補正対象項目名】００３８
【補正方法】変更
【補正の内容】
【００３８】
相互排他的なＶＯＣ酸化化合物又はＨ２分配物質をゲッター組成物と混合することができるし、又は、ＬＥＤシステムの異なる部分／領域に別々に配置することができる。
【手続補正４】
【補正対象書類名】特許請求の範囲
【補正対象項目名】全文
【補正方法】変更
【補正の内容】
【特許請求の範囲】
【請求項１】
ゼオライト物質組み合わせを備える揮発性有機化合物除去用ゲッター組成物を含む密封内部空間を備えるＬＥＤシステムであって、前記ゼオライト物質組み合わせの一成分がＭＦＩ（モルデナイトフレームワークインバーテッド）とフォージャサイト１３Ｘとモルデナイトとのうち一種以上から選択され、前記ゼオライト物質組み合わせが４質量％から２５質量％の量のＬＴＡ（リンデタイプＡ）ゼオライトを含み、前記揮発性有機化合物除去用ゲッター組成物に加えて酸素放出組成物が前記密封内部空間内に存在することを特徴とするＬＥＤシステム。
【請求項２】
前記揮発性有機化合物除去用ゲッター組成物中の複数種のゼオライトの量が式
（ＭＦＩ）ｘ＋（フォージャサイト１３Ｘ）ｙ＋（モルデナイト）ｚ＋（ＬＴＡ）ｄ
によって与えられ、
ｘ、ｙ、ｚ、ｄが前記揮発性有機化合物除去用ゲッター組成物中のゼオライト種の質量％であり、
ｘが０から８０であり、
ｙが０から９０であり、
ｚが０から６０であり、
ｄが４から２５であり、
ｘ＋ｙ＋ｚ＋ｄが１００である、請求項１に記載のＬＥＤシステム。
【請求項３】
単位自由内部空間当たりの前記揮発性有機化合物除去用ゲッター組成物の量が０．０４ｍｇ／ｃｍ３から０．６０ｍｇ／ｃｍ３、好ましくは０．０６ｍｇ／ｃｍ３から０．４０ｍｇ／ｃｍ３である、請求項１又は２に記載のＬＥＤシステム。
【請求項４】
前記揮発性有機化合物除去用ゲッター組成物のゼオライトが、７００ｍ２／ｇよりも大きな表面積と、４オングストローム以上の細孔寸法とを有する、請求項１から３のいずれか一項に記載のＬＥＤシステム。
【請求項５】
前記揮発性有機化合物除去用ゲッター組成物がシラノール類及び／又はシロキサン類を除去する、請求項１から４のいずれか一項に記載のＬＥＤシステム。
【請求項６】
前記酸素放出組成物が、ＭｇＯ２、ＭｇｘＺｎｙＯ２（ｘ＋ｙの和＝１）、ＣａＯ２、ＺｎＯ２、Ｌｉ２Ｏ２、Ｎａ２ＣＯ３：１．５Ｈ２Ｏ２、ＮａＢＯ３：ｎＨ２Ｏ、ＫＭｎＯ４、及びＣａ（ＭｎＯ４）２のうち一種以上から選択されている、請求項１から５のいずれか一項に記載のＬＥＤシステム。
【請求項７】
単位自由内部空間当たりの前記酸素放出組成物の量が０．０５ｍｇ／ｃｍ３から２．０ｍｇ／ｃｍ３、好ましくは０．１５ｍｇ／ｃｍ３から１．５０ｍｇ／ｃｍ３である、請求項１から６のいずれか一項に記載のＬＥＤシステム。
【請求項８】
単位自由内部空間当たり０．０３ｍｇ／ｃｍ３から１．５ｍｇ／ｃｍ３の量のＣａＯが更に存在する、請求項１から７のいずれか一項に記載のＬＥＤシステム。
【請求項９】
前記揮発性有機化合物除去用ゲッター組成物が、２００μｍ未満、好ましくは１００μｍ未満の平均粒子サイズを有する粉末である、請求項１から８のいずれか一項に記載のＬＥＤシステム。
【請求項１０】
前記揮発性有機化合物除去用ゲッター組成物が粉末であり、
前記粉末が容器内に圧縮され、該容器が２０質量％から８０質量％の量の保持無機助剤を任意選択的に含み、該保持無機助剤が好ましくはＣｕ合金、Ｓｎ合金、カオリナイト粘土、及びモンモリロナイト粘土のうち一種以上から選択され、又は、
前記粉末が独立型ピル又はタブレットに圧縮され、該独立型ピル又はタブレットが２０質量％から８０質量％の量の保持無機助剤を任意選択的に含み、該保持無機助剤が好ましくはＣｕ合金、Ｓｎ合金、カオリナイト粘土、及びモンモリロナイト粘土のうち一種以上から選択され、又は、
前記粉末が無機マトリクスによって保持され、前記無機マトリクスの量が５０質量％よりも高く、好ましくは６０質量％から９０質量％であり、前記無機マトリクスが好ましくはＣｕ合金、Ｓｎ合金、カオリナイト粘土、及びモンモリロナイト粘土のうち一種以上から選択され、又は、
前記粉末がガス透過性ポリマーエンベロープ内に含まれ、前記ガス透過性ポリマーエンベロープが好ましくは高密度ポリエチレン（ＨＤＰＥ）、低密度ポリエチレン（ＬＤＰＥ）、ポリプロピレン（ＰＰ）、ポリスチレン（ＰＳ）、ポリエチレンテレフタレート（ＰＥＴ）、及びポリ塩化ビニル（ＰＶＣ）のうち一種以上で作製され、又は、
前記粉末が有機マトリクス中に分散し、該有機マトリクスが好ましくはポリエステルエポキシ樹脂、エポキシアクリル樹脂、アクリル樹脂、ポリウレタン樹脂、シロキサンマトリクス、シリコーングリース、ポリイミド、ポリアミド樹脂、及びシリコーン系樹脂から選択されている、請求項１から９のいずれか一項に記載のＬＥＤシステム。
【請求項１１】
前記揮発性有機化合物除去用ゲッター組成物が請求項６または７に記載の酸素放出組成物と混合されている、請求項１０に記載のＬＥＤシステム。
【請求項１２】
発光デバイス又は光駆動デバイスである請求項１から１１のいずれか一項に記載のＬＥＤシステム。
【国際調査報告】
2019508893.tif 000003
2019508893.tif 000004
2019508893.tif 000005